(57)【要約】【課題】耐熱性が良好で、かつ色相の変化が小さい、特に屋外用途に適した液晶ディスプレイ用の偏光フィルムを提供する。【解決手段】フィルムの厚みが０．１ｍｍのときのｂ値（Ａ）が２以下であるポリビニルアルコールフィルムを用いて作製した偏光フィルム。【選択図】    なし【特許請求の範囲】
【請求項１】
フィルムの厚みが０．１ｍｍのときのｂ値（Ａ）が２以下であるポリビニルアルコールフィルムを用いて作製した偏光フィルム。
【請求項２】
ポリビニルアルコールフィルムを１２０℃で１００時間加熱後のｂ値（Ｂ）がフィルムの厚みが０．１ｍｍのときに３０以下であることを特徴とする請求項１記載の偏光フィルム。
【請求項３】
２枚の偏光フィルムを並行に配置した状態で１２０℃で１００時間加熱後のｂ値（Ｃ）と加熱前のｂ値（Ｄ）との比（Ｃ／Ｄ）が２．８以下であることを特徴とする請求項１記載の偏光フィルム。
【発明の詳細な説明】
【０００１】
【発明の属する技術分野】
本発明は、偏光板の製造原料として有用な、耐熱性が良好で色相の変化の少ない偏光フィルムに関する。
【０００２】
【従来の技術】
光の透過および遮蔽機能を有する偏光板は、光のスイッチング機能を有する液晶とともに、液晶ディスプレイ（ＬＣＤ）の基本的な構成要素である。このＬＣＤの適用分野も、開発初期の頃の電卓および腕時計などの小型機器から、近年では、ラップトップパソコン、ワープロ、液晶カラープロジェクター、車載用ナビゲーションシステム、液晶テレビ、パーソナルホンおよび屋内外で用いられる計測機器などへと広範囲の広がりをみせており、従来品以上に耐久性に優れた偏光板が求められるようになってきている。
【０００３】
偏光板は、一般にポリビニルアルコールフィルム（以下、ポリビニルアルコールを「ＰＶＡ」、ポリビニルアルコール系フィルムを「ＰＶＡフィルム」と略記することがある）を一軸延伸させ、ヨウ素や二色性染料を用いて染色するか、または染色して一軸延伸させた後、ホウ素化合物で固定処理を行うことにより（場合によっては、染色、延伸および固定処理のうちの２つの操作が同時に行われることがある）得られた偏光フィルムに、三酢酸セルロース（ＴＡＣ）フィルムや酢酸・酪酸セルロース（ＣＡＢ）フィルムなどの保護膜を貼り合わせた構成となっている。
【０００４】
【発明が解決しようとする課題】
近年、液晶ディスプレイの用途が車載用ナビゲーションシステムや携帯電話など、屋外における使用にまで広がってきたことに伴い、以前にも増して耐久性向上の要求が高まっており、耐熱性に優れていることに加えて、色相の変化が小さい偏光フィルムが求められている。車内などでは高温に晒される機会が多く、液晶ディスプレイをこのような高温の環境下に長時間置いていると、コントラストが低下したり、白表示が着色したりして、表示品位の低下が起こるという問題があった。それらの原因の一つとして考えられるのが偏光フィルムの色相の変化である。
偏光フィルムの耐熱性を改善する試みはこれまでにも検討されており、特許文献１〜４などにより、耐熱性に優れた偏光フィルムの提案がされているが、色相の変化が小さくて品質の安定した偏光フィルムはこれまで知られていない。
【０００５】
この出願の発明に関連する先行技術文献情報としては次のものがある。
【特許文献１】
特開平１−１０５２０４号公報
【特許文献２】
特開平３−１７５４０４号公報
【特許文献３】
特開平３−２８８８０３号公報
【特許文献４】
特開平５−１００１１５号公報
【０００６】
本発明の目的は、耐熱性が良好で、色相の変化が少ない偏光フィルムを提供することにある。
【０００７】
【課題を解決するための手段】
本発明者らは上記課題を解決するために鋭意検討した結果、偏光フィルムの色相の変化を低減させるためには、偏光板の原料として用いられるポリビニルアルコールフィルムのｂ値を制御することが重要であること、およびポリビニルアルコールフィルムは、従来の液晶ディスプレイが使用されていたような比較的低温では色相に変化を与えないが、１００℃を超えるような温度を長時間加えると着色し、偏光フィルムの色相が変化する原因となることを見出した。そして、本発明者らは以上の知見に基づき、ｂ値（Ａ）が２以下のポリビニルアルコールフィルムを用いて偏光フィルムを作製することにより、偏光フィルムの色相の変化を効果的に低減させることができることを見出し、本発明を完成するに至った。
すなわち、本発明は、フィルムの厚みが０．１ｍｍのときのｂ値（Ａ）が２以下であるポリビニルアルコールフィルムを用いて作製した偏光フィルムを提供する。
【０００８】
【発明の実施の形態】
本発明の偏光フィルムは、フィルムの厚みが０．１ｍｍのときのｂ値（Ａ）が２以下であるポリビニルアルコールフィルムを用いて作製されることが重要であり、ｂ値（Ａ）は１．９以下が好ましく、１．８以下が特に好ましい。ｂ値（Ａ）が２を越えると、ポリビニルアルコールフィルムから作製される偏光フィルムの色相の変化が大きくなり、液晶ディスプレイに用いた際にカラー表示が正常に行えないなど表示品位の低下が大きいため問題となる。本発明においてｂ値（Ａ）の下限は０である。
【０００９】
本発明において、偏光フィルムの作製に用いられるポリビニルアルコールフィルムは、１２０℃で１００時間加熱後のｂ値（Ｂ）がフィルムの厚みが０．１ｍｍのときに３０以下であることが好ましい。ｂ値（Ｂ）は２５以下であることがさらに好ましく、２０以下であることが特に好ましい。ポリビニルアルコールを１２０℃で１００時間加熱した時のｂ値（Ｂ）と、偏光フィルムの耐熱性との間には必ずしも相関関係は認められないが、ポリビニルアルコールフィルムを１２０℃で１００時間加熱後のｂ値（Ｂ）が３０を越えると、偏光フィルムをクロスニコル状態で観察したときの着色が大きくなり、表示品位の低下の原因となりやすいため好ましくない。本発明においてｂ値（Ｂ）の下限は０である。
【００１０】
本発明において、偏光フィルムは、２枚の偏光フィルムを並行に配置した状態で１２０℃で１００時間加熱後のｂ値（Ｃ）と加熱前のｂ値（Ｄ）との比（Ｃ／Ｄ）が２．８以下であることが好ましく、２．７以下がさらに好ましい。Ｃ／Ｄが２．８を越えると、偏光フィルムの色相の変化が目視観察において目立ちやすくなる傾向がある。Ｃ／Ｄについて厳密な意味での下限はないが、概ね１．５である。
【００１１】
本発明において用いられるＰＶＡは、例えば、ビニルエステルを重合して得られたポリビニルエステルをけん化することにより製造される。また、ＰＶＡの主鎖に不飽和カルボン酸またはその誘導体、不飽和スルホン酸またはその誘導体、炭素数２〜３０のα−オレフィンなどを５モル％未満の割合でグラフト共重合した変性ＰＶＡや、ビニルエステルと不飽和カルボン酸またはその誘導体、不飽和スルホン酸またはその誘導体、炭素数２〜３０のα−オレフィンなどを１５モル％未満の割合で共重合した変性ポリビニルエステルをけん化することにより製造される変性ＰＶＡや、未変性または変性ＰＶＡの水酸基の一部をホルマリン、ブチルアルデヒド、ベンズアルデヒドなどのアルデヒド類で架橋したいわゆるポリビニルアセタール樹脂などを挙げることができる。
【００１２】
前記のビニルエステルとしては、酢酸ビニル、ギ酸ビニル、プロピオン酸ビニル、酪酸ビニル、ピバリン酸ビニル、バーサティック酸ビニル、ラウリン酸ビニル、ステアリン酸ビニル、安息香酸ビニルなどが例示される。
【００１３】
変性ＰＶＡに使用されるコモノマーは、主としてＰＶＡの変性を目的に共重合されるもので、本発明の趣旨を損なわない範囲で使用される。このようなコモノマーとして、例えば、エチレン、プロピレン、１−ブテン、イソブテンなどのオレフィン類；アクリル酸およびその塩；アクリル酸メチル、アクリル酸エチル、アクリル酸ｎ−プロピル、アクリル酸ｉ−プロピル、アクリル酸ｎ−ブチル、アクリル酸ｉ−ブチル、アクリル酸ｔ−ブチル、アクリル酸２−エチルへキシル、アクリル酸ドデシル、アクリル酸オクタデシルなどのアクリル酸エステル類；メタクリル酸およびその塩；メタクリル酸メチル、メタクリル酸エチル、メタクリル酸ｎ−プロピル、メタクリル酸ｉ−プロピル、メタクリル酸ｎ−ブチル、メタクリル酸ｉ−ブチル、メタクリル酸ｔ−ブチル、メタクリル酸２−エチルへキシル、メタクリル酸ドデシル、メタクリル酸オクタデシルなどのメタクリル酸エステル類；アクリルアミド、Ｎ−メチルアクリルアミド、Ｎ−エチルアクリルアミド、Ｎ，Ｎ−ジメチルアクリルアミド、ジアセトンアクリルアミド、アクリルアミドプロパンスルホン酸およびその塩、アクリルアミドプロピルジメチルアミンおよびその塩、Ｎ−メチロールアクリルアミドおよびその誘導体などのアクリルアミド誘導体；メタクリルアミド、Ｎ−メチルメタクリルアミド、Ｎ−エチルメタクリルアミド、メタクリルアミドプロパンスルホン酸およびその塩、メタクリルアミドプロピルジメチルアミンおよびその塩、Ｎ−メチロールメタクリルアミドおよびその誘導体などのメタクリルアミド誘導体；Ｎ−ビニルホルムアミド、Ｎ−ビニルアセトアミド、Ｎ−ビニルピロリドンなどのＮ−ビニルアミド類；メチルビニルエーテル、エチルビニルエーテル、ｎ−プロピルビニルエーテル、ｉ−プロピルビニルエーテル、ｎ−ブチルビニルエーテル、ｉ−ブチルビニルエーテル、ｔ−ブチルビニルエーテル、ドデシルビニルエーテル、ステアリルビニルエーテルなどのビニルエーテル類；アクリロニトリル、メタクリロニトリルなどのニトリル類；塩化ビニル、塩化ビニリデン、フッ化ビニル、フッ化ビニリデンなどのハロゲン化ビニル類；酢酸アリル、塩化アリルなどのアリル化合物；マレイン酸およびその塩またはそのエステル；イタコン酸およびその塩またはそのエステル；ビニルトリメトキシシランなどのビニルシリル化合物；酢酸イソプロペニルなどを挙げることができる。変性ＰＶＡの変性量は１５モル％未満であるのが好ましい。
【００１４】
ＰＶＡのけん化度は、偏光フィルムの偏光性能および耐久性の点から９９．０〜９９．９９モル％であり、９９．９〜９９．９９モル％がより好ましく、９９．９５〜９９．９９モル％が特に好ましい。ＰＶＡのけん化度が９９．０モル％より低いと、偏光フィルムの耐久性が不十分となる傾向がある。けん化度が９９．９９モル％を越えると、着色等の問題が発生し、ＰＶＡの製造が困難になる。
前記したポリビニルエステルまたは変性ポリビニルエステルをけん化する際に酸化防止剤を添加することは、ＰＶＡフィルムの着色を低減させる効果があることから、その使用は推奨される。
【００１５】
前記けん化度とは、けん化によりビニルアルコール単位に変換されうる単位の中で、実際にビニルアルコール単位にけん化されている単位の割合を示したものである。なお、ＰＶＡのけん化度は、ＪＩＳ記載の方法により測定を行った。
【００１６】
ＰＶＡの重合度は、偏光フィルムの偏光性能と耐久性の点から１０００〜８０００であり、２０００〜５０００が好ましく、２４００〜４０００が特に好ましい。ＰＶＡ重合度が１０００より小さいと、偏光フィルムの偏光性能や耐久性能が不十分となる傾向がある。重合度が８０００より高いと、重合時の生産性が低くなりすぎて工業的に好ましくない。。
【００１７】
前記ＰＶＡの重合度は、ＪＩＳ  Ｋ  ６７２６に準じて測定される。すなわち、ＰＶＡを再けん化し、精製した後、３０℃の水中で測定した極限粘度から求められる。
【００１８】
ＰＶＡ中に残存する酢酸ナトリウム量が少ないほど、得られたＰＶＡフィルムの着色の程度が小さく、ＰＶＡフィルムのｂ値が低減する傾向があるため、ＰＶＡ中の酢酸ナトリウム量は３０００ｐｐｍ以下が好ましく、１０００ｐｐｍ以下がより好ましく、５００ｐｐｍ以下がさらに好ましいく、３００ｐｐｍ以下が特に好ましい。また、ＰＶＡフィルムの製造時に酸化防止剤などを添加して、ＰＶＡフィルムの着色を低減することも好ましい方法の一つである。
【００１９】
ＰＶＡチップは、ＰＶＡフィルムの製造に供される前に、窒素雰囲気下または真空もしくは減圧状態で乾燥される。ＰＶＡチップを酸素の存在下で乾燥すると、ＰＶＡチップが着色しやすくなり、ＰＶＡフィルムの着色の原因となりやすい。ＰＶＡフィルムのｂ値を低減させる観点から、乾燥後のＰＶＡチップのＹＩ値は１３以下であることが好ましく、１０以下がさらに好ましい。ＰＶＡチップのＹＩ値はＰＶＡチップの粒径などによっても変化するが、ＹＩ値が１３を越えると、粒径の大きなＰＶＡチップでも着色が認識されやすく、ＰＶＡフィルムの着色の原因となりやすい。
【００２０】
以上のＰＶＡを使用してＰＶＡフィルムを製造する方法としては、含水ＰＶＡを溶融押出法により製膜する方法の他に、例えば、ＰＶＡを溶剤に溶解したＰＶＡ溶液を使用して、流延製膜法、湿式製膜法（貧溶媒中への吐出）、ゲル製膜法（ＰＶＡ水溶液を一旦冷却ゲル化した後、溶媒を抽出除去し、ＰＶＡフィルムを得る方法）、およびこれらの組み合わせによる方法などを採用することができる。これらの中でも流延製膜法および溶融押出製膜法が、良好なＰＶＡフィルムが得られることから好ましい。得られたＰＶＡフィルムに対し、必要に応じて乾燥や熱処理を行う。
【００２１】
ＰＶＡフィルムを製造する際に使用されるＰＶＡを溶解する溶剤としては、例えば、ジメチルスルホキシド、ジメチルホルムアミド、ジメチルアセトアミド、Ｎ−メチルピロリドン、エチレングリコール、プロピレングリコール、ジエチレングリコール、トリエチレングリコール、テトラエチレングリコール、トリメチロールプロパン、エチレンジアミン、ジエチレントリアミン、グリセリン、水などを挙げることができ、これらのうち１種または２種以上を使用することができる。これらのなかでも、ジメチルスルホキシド、水、またはグリセリンと水の混合溶媒が好適に使用される。
【００２２】
ＰＶＡフィルムを製造する際に使用されるＰＶＡ溶液または含水ＰＶＡのＰＶＡ濃度は、ＰＶＡの重合度によっても変化するが、２０〜７０重量％が好適であり、２５〜６０重量％がより好適であり、３０〜５５重量％がさらに好適であり、３５〜５０重量％が最も好適である。ＰＶＡ濃度が７０重量％より高いと、ＰＶＡ溶液または含水ＰＶＡの粘度が高くなり過ぎて濾過や脱泡が困難となり、異物や欠点のないフィルムを得ることが困難となる。また、ＰＶＡ濃度が２０重量％より低いと、ＰＶＡ溶液または含水ＰＶＡの粘度が低くなり過ぎるため、目的とする厚みを有するＰＶＡフィルムを製造することが困難となる。また、このＰＶＡ溶液または含水ＰＶＡには、必要に応じて可塑剤、界面活性剤、二色性染料などを含有させてもよい。
【００２３】
ＰＶＡフィルムを製造する際に可塑剤として、多価アルコールを添加することが好ましい。多価アルコールとしては、例えば、エチレングリコール、グリセリン、プロピレングリコール、ジエチレングリコール、ジグリセリン、トリエチレングリコール、テトラエチレングリコール、トリメチロールプロパンなどを挙げることができ、これらのうち１種または２種以上を使用することができる。これらの中でも、延伸性の向上効果の点からジグリセリン、エチレングリコールまたはグリセリンが好適に使用される。
【００２４】
多価アルコールの添加量としては、ＰＶＡ１００重量部に対し１〜３０重量部が好ましく、３〜２５重量部がさらに好ましく、５〜２０重量部が最も好ましい。多価アルコールの添加量が１重量部より少ないと、ＰＶＡフィルムの染色性や延伸性が低下する場合があり、３０重量部より多いと、ＰＶＡフィルムが柔軟になり過ぎて、取り扱い性が低下する場合がある。
【００２５】
ＰＶＡフィルムを製造する際には、界面活性剤を添加することが好ましい。界面活性剤の種類としては特に限定はないが、アニオン性またはノニオン性の界面活性剤が好ましい。アニオン性界面活性剤としては、例えば、ラウリン酸カリウムなどのカルボン酸型、オクチルサルフェートなどの硫酸エステル型、ドデシルベンゼンスルホネートなどのスルホン酸型のアニオン性界面活性剤が好適である。ノニオン性界面活性剤としては、例えば、ポリオキシエチレンオレイルエーテルなどのアルキルエーテル型、ポリオキシエチレンオクチルフェニルエーテルなどのアルキルフェニルエーテル型、ポリオキシエチレンラウレートなどのアルキルエステル型、ポリオキシエチレンラウリルアミノエーテルなどのアルキルアミン型、ポリオキシエチレンラウリン酸アミドなどのアルキルアミド型、ポリオキシエチレンポリオキシプロピレンエーテルなどのポリプロピレングリコールエーテル型、オレイン酸ジエタノールアミドなどのアルカノールアミド型、ポリオキシアルキレンアリルフェニルエーテルなどのアリルフェニルエーテル型などのノニオン性界面活性剤が好適である。これらの界面活性剤は１種または２種以上を組み合わせて使用することができる。
【００２６】
界面活性剤の添加量としては、ＰＶＡ１００重量部に対して０．０１〜１重量部が好ましく、０．０２〜０．５重量部がさらに好ましく、０．０５〜０．３重量部が最も好ましい。界面活性剤の添加量が０．０１重量部より少ないと、界面活性剤を添加したことによる製膜性および剥離性の向上効果が現れにくく、１重量部より多いと、界面活性剤がＰＶＡフィルムの表面に溶出してブロッキングの原因になり、取り扱い性が低下する場合がある。
【００２７】
本発明においてポリビニルアルコールフィルムの厚みは１０〜１００μｍが好ましく、２０〜８０μｍがさらに好ましい。ＰＶＡフィルムの厚みが１０μｍより小さいと、フィルム強度が低すぎて均一な延伸が行いにくく、色斑が発生しやすい。ＰＶＡフィルムの厚みが１００μｍを越えると、ＰＶＡフィルムを一軸延伸して偏光フィルムを作製した際に、端部のネックインによる厚み変化が発生し易くなり、色斑が強調されやすいので好ましくない。
【００２８】
ＰＶＡフィルムから偏光フィルムを製造するには、例えば、該ＰＶＡフィルムを染色、一軸延伸および固定処理の後、乾燥処理し、さらに必要に応じて熱処理を行えばよく、染色、一軸延伸、固定処理の操作の順番に特に制限はない。また、一軸延伸は二回に分けて行い、またはそれ以上の回数に分けて行ってもよい。
【００２９】
ＰＶＡフィルムの染色は、同フィルムの一軸延伸前、一軸延伸時または一軸延伸後のいずれの操作段階においても実施が可能である。染色に用いる染料としては、ヨウ素−ヨウ化カリウム；ダイレクトブラック  １７、１９、１５４；ダイレクトブラウン  ４４、１０６、１９５、２１０、２２３；ダイレクトレッド  ２、２３、２８、３１、３７、３９、７９、８１、２４０、２４２、２４７；ダイレクトブルー  １、１５、２２、７８、９０、９８、１５１、１６８、２０２、２３６、２４９、２７０；ダイレクトバイオレット  ９、１２、５１、９８；ダイレクトグリーン  １、８５；ダイレクトイエロー  ８、１２、４４、８６、８７；ダイレクトオレンジ  ２６、３９、１０６、１０７などの二色性染料が挙げられる。これらの染料は１種または２種以上を組合せて使用することができる。ＰＶＡフィルムの染色は、通常、ＰＶＡフィルムを染料を含有する溶液中に浸漬させることにより行われるが、ＰＶＡに混ぜた状態でＰＶＡフィルムを製膜するなど、その処理条件や処理方法は特に制限されない。
【００３０】
ＰＶＡフィルムを一軸延伸するには、ＰＶＡフィルムをホウ酸などが添加された温水溶液中（前記した染料を含有する溶液中または後述する固定処理浴中でもよい）で延伸する湿式延伸法、または含水後のＰＶＡフィルムを空気中で延伸する乾熱延伸法を採用することができる。延伸温度については特に限定されないが、ＰＶＡフィルムを温水中で延伸する（湿式延伸法）場合は３０〜９０℃が好適であり、乾熱延伸法により延伸する場合は５０〜１８０℃が好適である。
また、一軸延伸による延伸倍率（一軸延伸を多段で行う場合には、合計の延伸倍率）は、偏光性能の点から４倍以上が好ましく、特に５倍以上が好ましい。延伸倍率について厳密な意味での上限はないが、８倍以下であると均一な延伸が得られやすいので好ましい。延伸後のフィルムの厚さは、３〜７５μｍが好ましく、５〜５０μｍがより好ましい。
【００３１】
ＰＶＡフィルムへの染料の吸着を強固にすることを目的にして、固定処理が施されることが多い。固定処理に使用する処理浴には、通常、ホウ酸および／またはホウ素化合物が添加される。また、固定処理浴には、必要に応じて、ヨウ素化合物を添加してもよい。
【００３２】
得られた偏光フィルムの乾燥処理に付される。乾燥処理は、３０〜１５０℃の温度範囲で行われるのが好ましく、５０〜１５０℃の温度範囲がより好ましい。
【００３３】
偏光フィルムは、通常、その両面または片面に、光学的に透明で、かつ機械的強度を有した保護膜を貼り合わせて偏光板として使用される。保護膜としては、三酢酸セルロース（ＴＡＣ）フィルム、酢酸・酪酸セルロース（ＣＡＢ）フィルム、アクリル系フィルム、ポリエステル系フィルムなどが使用される。また、偏光フィルムと保護膜を貼り合わせるための接着剤としては、ＰＶＡ系の接着剤やウレタン系の接着剤などを挙げることができるが、中でもＰＶＡ系の接着剤が好適である。
【００３４】
以上のようにして得られる偏光板は、アクリル系等の粘着剤を被覆した後、ガラス基板に貼り合わせて液晶ディスプレイ装置の部品として使用される。偏光板をガラス基板に貼り合わせる際に、位相差フィルム、視野角向上フィルム、輝度向上フィルム等を同時に貼り合わせてもよい。
【００３５】
【実施例】
以下、実施例により本発明を具体的に説明するが、本発明はこれらにより何ら限定されるものではない。なお、実施例および比較例において、ＰＶＡチップのＹＩ値の測定、ならびにＰＶＡフィルムおよび偏光フィルムのｂ値の測定は以下の方法により行った。
【００３６】
ＰＶＡチップのＹＩ値の測定
日本電色工業株式会社製の測色色差計ＺＥ−２０００を用い、ＪＩＳ  Ｚ−８７２２に準拠して測定した。ＰＶＡチップをガラスセルに詰めて積分球の外に置き、反射法にて測定した。
【００３７】
ＰＶＡフィルムおよび偏光フィルムのｂ値の測定
島津製作所製の分光光度計ＵＶ−２２００（積分球付属）を用い、日本電子機械工業会規格（ＥＩＡＪ）ＬＤ−２０１−１９８３に準拠して、Ｃ光源、２度視野にて透過法で測定・計算してＬ、ａ、ｂの各値を求めた。ＰＶＡフィルムのｂ値の測定には厚みが０．１ｍｍのフィルムを用い、フィルムの厚みが０．１ｍｍに満たない場合は、複数枚数のフィルムを重ねることで０．１ｍｍ相当の厚さにして測定を行った。
【００３８】
実施例１
けん化度９９．９５モル％、重合度２４００、酢酸ナトリウム含量５０ｐｐｍ、ＹＩ値８．２のＰＶＡチップ１００重量部に、グリセリン１０重量部および水１７０重量部を含浸させたものを溶融混練し、脱泡後、Ｔダイから金属ロールに溶融押出して製膜し、乾燥および熱処理を施すことにより、厚さ７０μｍのＰＶＡフィルムを得た。ＰＶＡフィルムのｂ値（Ａ）は１．８であった。このフィルムを１２０℃で１００時間加熱したところ、フィルムのｂ値（Ｂ）は１４．２であった。
【００３９】
前記ＰＶＡフィルムを予備膨潤、染色、一軸延伸、固定処理、乾燥、熱処理の順番で連続的に処理して、偏光フィルムを作製した。すなわち、前記ＰＶＡフィルムを３０℃の水中に３０秒間浸して予備膨潤し、ヨウ素濃度０．４ｇ／リットル、ヨウ化カリウム濃度４０ｇ／リットルの３５℃の水溶液中に３分間浸した。
続いて、ホウ酸濃度４％の５０℃の水溶液中で５倍に一軸延伸を行い、ヨウ化カリウム濃度４０ｇ／リットル、ホウ酸濃度４０ｇ／リットル、塩化亜鉛濃度１０ｇ／リットルの３０℃の水溶液中に５分間浸漬して固定処理を行った。その後、ＰＶＡフィルムを取り出し、定長下、４０℃で熱風乾燥し、さらに１００℃で５分間熱処理を行った。
得られた偏光フィルムのＬ、ａ、ｂは、２枚のパラレルニコル状態でＬ＝９４．３、ａ＝−６．３、ｂ＝２．６であり、クロスニコル状態でＬ＝５．６、ａ＝０．０８、ｂ＝−０．８６であった。この偏光フィルムを１２０℃で１００時間加熱したところ、偏光フィルムのＬ、ａ、ｂは、２枚のパラレルニコル状態でＬ＝９３．３、ａ＝−１．８、ｂ＝６．８であり、クロスニコル状態でＬ＝２２．８、ａ＝１９．５、ｂ＝１４．９であった。このとき、ｂ値（Ｃ）は６．８、ｂ値（Ｄ）は２．６であるので、Ｃ／Ｄは２．６であった。この偏光フィルムは耐熱試験前後での色相の変化が小さく、耐熱性が要求されるＬＣＤ用偏光フィルムとして適している。
【００４０】
実施例２
けん化度９９．９５モル％、重合度２４００、酢酸ナトリウム含量１５０ｐｐｍ、ＹＩ値１２．９のＰＶＡチップ１００重量部に、グリセリン１０重量部および水１７０重量部を含浸させたものを溶融混練し、脱泡後、Ｔダイから金属ロールに溶融押出して製膜し、乾燥および熱処理を施すことにより、厚さ７０μｍのＰＶＡフィルムを得た。ＰＶＡフィルムのｂ値（Ａ）は１．９であった。このフィルムを１２０℃で１００時間加熱したところ、フィルムのｂ値（Ｂ）は２２．５であった。
【００４１】
前記ＰＶＡフィルムを予備膨潤、染色、一軸延伸、固定処理、乾燥、熱処理の順番で連続的に処理して、偏光フィルムを作成した。すなわち、前記ＰＶＡフィルムを３０℃の水中に３０秒間浸して予備膨潤し、ヨウ素濃度０．４ｇ／リットル、ヨウ化カリウム濃度４０ｇ／リットルの３５℃の水溶液中に３分間浸した。
続いて、ホウ酸濃度４％の５０℃の水溶液中で５倍に一軸延伸を行い、ヨウ化カリウム濃度４０ｇ／リットル、ホウ酸濃度４０ｇ／リットル、塩化亜鉛濃度１０ｇ／リットルの３０℃の水溶液中に５分間浸漬して固定処理を行った。この後、ＰＶＡフィルムを取り出し、定長下、４０℃で熱風乾燥し、さらに１００℃で５分間熱処理を行った。
得られた偏光フィルムのＬ、ａ、ｂは、２枚のパラレルニコル状態でＬ＝９５．１、ａ＝−０．５５、ｂ＝２．０であり、クロスニコル状態でＬ＝７．３、ａ＝−０．３５、ｂ＝−２．０であった。この偏光フィルムを１２０℃で１００時間加熱したところ、偏光フィルムのＬ、ａ、ｂは、２枚のパラレルニコル状態でＬ＝９３．８、ａ＝−１．５、ｂ＝５．６であり、クロスニコル状態でＬ＝２６．３、ａ＝１７．９、ｂ＝１６．７であった。このとき、ｂ値（Ｃ）は５．６、ｂ値（Ｄ）は２．０であるので、Ｃ／Ｄは２．８であった。この偏光フィルムは色相の変化が小さく、耐熱性が要求されるＬＣＤ用偏光フィルムとして適している。
【００４２】
実施例３
けん化度９９．９５モル％、重合度２４００、酢酸ナトリウム含量２５０ｐｐｍ、ＹＩ値１８．２のＰＶＡチップ１００重量部に、グリセリン１０重量部および水１７０重量部を含浸させたものを溶融混練し、脱泡後、Ｔダイから金属ロールに溶融押出して製膜し、乾燥および熱処理を施すことにより、厚さ７０μｍのＰＶＡフィルムを得た。ＰＶＡフィルムのｂ値（Ａ）は１．７であった。このフィルムを１２０℃で１００時間加熱したところ、フィルムのｂ値（Ｂ）は２９．２であった。
【００４３】
前記ＰＶＡフィルムを予備膨潤、染色、一軸延伸、固定処理、乾燥、熱処理の順番で連続的に処理して、偏光フィルムを作製した。すなわち、前記ＰＶＡフィルムを３０℃の水中に３０秒間浸して予備膨潤し、ヨウ素濃度０．４ｇ／リットル、ヨウ化カリウム濃度４０ｇ／リットルの３５℃の水溶液中に３分間浸した。
続いて、ホウ酸濃度４％の５０℃の水溶液中で５倍に一軸延伸を行い、ヨウ化カリウム濃度４０ｇ／リットル、ホウ酸濃度４０ｇ／リットル、塩化亜鉛濃度１０ｇ／リットルの３０℃の水溶液中に５分間浸漬して固定処理を行った。その後、ＰＶＡフィルムを取り出し、定長下、４０℃で熱風乾燥し、さらに１００℃で５分間熱処理を行った。
得られた偏光フィルムのＬ、ａ、ｂは、２枚のパラレルニコル状態でＬ＝９５．９、ａ＝−０．４１、ｂ＝１．５であり、クロスニコル状態でＬ＝１６．６、ａ＝−０．８３、ｂ＝−１．６であった。この偏光フィルムを１２０℃で１００時間加熱したところ、偏光フィルムのＬ、ａ、ｂは、２枚のパラレルニコル状態でＬ＝９４．８、ａ＝−１．１、ｂ＝４．２であり、クロスニコル状態でＬ＝４１．０、ａ＝１４．３、ｂ＝２２．６であった。このとき、ｂ値（Ｃ）は４．２、ｂ値（Ｄ）は１．５であるので、Ｃ／Ｄは２．８であった。この偏光フィルムは色相の変化が小さく、耐熱性が要求されるＬＣＤ用偏光フィルムとして適している。
【００４４】
比較例１
けん化度９９．９５モル％、重合度２４００、酢酸ナトリウム含量３５００ｐｐｍ、ＹＩ値１０．０のＰＶＡチップ１００重量部に、グリセリン１０重量部および水１７０重量部を含浸させたものを溶融混練し、脱泡後、Ｔダイから金属ロールに溶融押出して製膜し、乾燥および熱処を施すことにより、厚さ７０μｍのＰＶＡフィルムを得た。ＰＶＡフィルムのｂ値（Ａ）は３．２であった。このフィルムを１２０℃で１００時間加熱したところ、フィルムのｂ値（Ｂ）は３３．３であった。
【００４５】
前記ＰＶＡフィルムを予備膨潤、染色、一軸延伸、固定処理、乾燥、熱処理の順番で連続的に処理して、偏光フィルムを作製した。すなわち、前記ＰＶＡフィルムを３０℃の水中に３０秒間浸して予備膨潤し、ヨウ素濃度０．４ｇ／リットル、ヨウ化カリウム濃度４０ｇ／リットルの３５℃の水溶液中に３分間浸した。
続いて、ホウ酸濃度４％の５０℃の水溶液中で５倍に一軸延伸を行い、ヨウ化カリウム濃度４０ｇ／リットル、ホウ酸濃度４０ｇ／リットル、塩化亜鉛濃度１０ｇ／リットルの３０℃の水溶液中に５分間浸漬して固定処理を行った。その後、ＰＶＡフィルムを取り出し、定長下、４０℃で熱風乾燥し、さらに１００℃で５分間熱処理を行った。
得られた偏光フィルムのＬ、ａ、ｂは、２枚のパラレルニコル状態でＬ＝９２．９、ａ＝−１．２、ｂ＝４．３であり、クロスニコル状態でＬ＝３．１、ａ＝−０．０２、ｂ＝０．１３であった。この偏光フィルムを１２０℃で１００時間加熱したところ、偏光フィルムのＬ、ａ、ｂは、２枚のパラレルニコル状態でＬ＝９２．５、ａ＝−３．５、ｂ＝１２．５であり、クロスニコル状態でＬ＝５．９、ａ＝１１．０、ｂ＝３．６であった。このときｂ値（Ｃ）は１２．５、ｂ値（Ｄ）は４．３であるので、Ｃ／Ｄは２．９であった。この偏光フィルムは色相の変化が大きく、耐熱性が要求されるＬＣＤ用偏光フィルムとして不適である。
【００４６】
比較例２
けん化度９９．９５モル％、重合度２４００、酢酸ナトリウム含量４０００ｐｐｍ、ＹＩ値１３．６のＰＶＡチップ１００重量部に、グリセリン１０重量部および水１７０重量部を含浸させたものを溶融混練し、脱泡後、Ｔダイから金属ロールに溶融押出して製膜し、乾燥および熱処理を施すことにより、厚さ７０μｍのＰＶＡフィルムを得た。ＰＶＡフィルムのｂ値（Ａ）は２．２であった。このフィルムを１２０℃で１００時間加熱したところ、フィルムのｂ値（Ｂ）は３３．７であった。
【００４７】
前記ＰＶＡフィルムを予備膨潤、染色、一軸延伸、固定処理、乾燥、熱処理の順番で連続的に処理して、偏光フィルムを作製した。すなわち、前記ＰＶＡフィルムを３０℃の水中に３０秒間浸して予備膨潤し、ヨウ素濃度０．４ｇ／リットル、ヨウ化カリウム濃度４０ｇ／リットルの３５℃の水溶液中に３分間浸した。
続いて、ホウ酸濃度４％の５０℃の水溶液中で５倍に一軸延伸を行い、ヨウ化カリウム濃度４０ｇ／リットル、ホウ酸濃度４０ｇ／リットル、塩化亜鉛濃度１０ｇ／リットルの３０℃の水溶液中に５分間浸漬して固定処理を行った。その後、ＰＶＡフィルムを取り出し、定長下、４０℃で熱風乾燥し、さらに１００℃で５分間熱処理を行った。
得られた偏光フィルムのＬ、ａ、ｂは、２枚のパラレルニコル状態でＬ＝９５．１、ａ＝−０．５２、ｂ＝１．９であり、クロスニコル状態でＬ＝６．１、ａ＝−０．１５、ｂ＝−２．５であった。この偏光フィルムを１２０℃で１００時間加熱したところ、偏光フィルムのＬ、ａ、ｂは、２枚のパラレルニコル状態でＬ＝９３．６、ａ＝−１．６、ｂ＝５．７であり、クロスニコル状態でＬ＝２５．３、ａ＝１６．２、ｂ＝１３．３であった。このとき、ｂ値（Ｃ）は５．７、ｂ値（Ｄ）は１．９であるので、Ｃ／Ｄは３．０であった。この偏光フィルムは色相の変化が大きく、耐熱性が要求されるＬＣＤ用偏光フィルムとして不適である。
【００４８】
【発明の効果】
本発明の偏光フィルムは、耐熱性が良好で、かつ色相の変化が小さいという優れた特性を有していることから、その特性を活かして、特に高温の環境に置かれることが多い屋外用途の液晶ディスプレイ部品として有効に用いることができる。